(57)【要約】【課題】アノードの電極触媒層中に入った水素である燃料ガスや、カソードの電極触媒層中に入った酸素および空気である酸化剤ガスが、電極触媒層の外周部から電極部外に抜け出てしまうこと、および膜電極接合体作製時の膜部のしわを防止することを課題とする。【解決手段】高分子電解質膜１と、触媒粒子と触媒粒子に接する導電性物質と高分子電解質とからなり、高分子電解質膜１を狭持する第一の電極触媒層２および第二の電極触媒層３とからなる固体高分子形燃料電池用膜電極接合体１２において、少なくとも第一の電極触媒層２および第二の電極触媒層３のうち、どちらか一方の端部２１の少なくとも一部における触媒粒子と触媒粒子に接する導電性物質と高分子電解質とを合計した電極触媒層の密度が、一部を除いた部分における触媒粒子と触媒粒子に接する導電性物質と高分子電解質とを合計した電極触媒層の密度に比べて高くする。【選択図】図２
2012074224.tif 000002
【特許請求の範囲】
【請求項１】
高分子電解質膜と、触媒粒子と前記触媒粒子と接する導電性物質と高分子電解質を含み、前記高分子電解質膜を狭持する第一の電極触媒層および第二の電極触媒層とからなる固体高分子形燃料電池用膜電極接合体において、
前記第一の電極触媒層および前記第二の電極触媒層のうちの、少なくとも一方の電極触媒層は、その端部の少なくとも一部における前記触媒粒子と前記導電性物質と前記高分子電解質とを合計した電極触媒層の密度が、前記一部を除いた部分における前記触媒粒子と前記導電性物質と前記高分子電解質とを合計した電極触媒層の密度に比べて高いことを特徴とする固体高分子形燃料電池用膜電極接合体。
【請求項２】
前記一部における前記触媒粒子と前記導電性物質と前記高分子電解質とを合計した電極触媒層の密度が、１．３ｇ／ｃｍ3以上２．５ｇ／ｃｍ3以下であることを特徴とする請求項１に記載の固体高分子形燃料電池用膜電極接合体。
【請求項３】
前記一部における前記触媒粒子と前記導電性物質と前記高分子電解質との配合比率が、前記一部を除いた部分における前記触媒粒子と前記導電性物質と前記高分子電解質との配合比率と同一であることを特徴とする請求項１または２に記載の固体高分子形燃料電池用膜電極接合体。
【請求項４】
電極触媒層中のある1点から最も近い電極触媒層の外周部までの距離をＸとすると、前記端部が０ｍｍ≦Ｘ≦２ｍｍの範囲に入ることを特徴とする請求項１から３のいずれか一項に記載の固体高分子形燃料電池用膜電極接合体。
【請求項５】
請求項１から請求項４までのいずれか一項に記載の固体高分子形燃料電池用膜電極接合体を用いたことを特徴とする固体高分子形燃料電池単セル。
【請求項６】
請求項５に記載の燃料電池単セルを複数有し、前記燃料電池単セルが積層されていることを特徴とする固体高分子形燃料電池スタック。
【請求項７】
第一、第二および第三の工程を有する固体高分子形燃料電池用膜電極接合体の製造方法において、
前記第一の工程は、触媒粒子と導電性物質と高分子電解質とからなる第一の触媒インクを第一の基材上に塗布し、乾燥し、第一の電極触媒層を形成する工程であり、
前記第二の工程は、触媒粒子と導電性物質と高分子電解質とからなる第二の触媒インクを第二の基材上に塗布し、乾燥し、第二の電極触媒層を形成する工程であり、
前記第三の工程は、高分子電解質膜を用意し、前記高分子電解質膜の両面に、前記第一の電極触媒層および前記第二の電極触媒層とが対向するように配置し、前記第一の基材の第一の電極触媒層が形成されていない面側に、第一の部材を配置し、前記第二の基材の第二の電極触媒層が形成されていない面側に、第二の部材を配置し、熱および圧力をかけることで前記高分子電解質膜に前記第一の電極触媒層および第二の電極触媒層を転写させる工程であり、
第三の工程において、前記第一の部材および前記第二の部材が前記高分子電解質膜の最も近くにある厚さ２００μｍ以上の部材であるとき、前記第一の部材および前記第二の部材の一方の部材の硬度が、もう一方の部材の硬度と異なることを特徴とする固体高分子形燃料電池用膜電極接合体の製造方法。
【請求項８】
前記一方の部材が弾性ゴムであり、前記もう一方の部材が剛性のある金属であることを特徴とする請求項７に記載の固体高分子形燃料電池用膜電極接合体の製造方法。
【請求項９】
前記弾性ゴムの硬度がショアＡ３０以上ショアＡ８０以下であり、前記金属の硬度がビッカース硬さＨＶ５０以上であることを特徴とする請求項８に記載の固体高分子形燃料電池用膜電極接合体の製造方法。
【請求項１０】
前記第一の基材および前記第一の電極触媒層の水平面の面積が同一であることと、前記第二の基材および前記第二の電極触媒層の水平面の面積が同一であることと、の少なくとも一方が成立することを特徴とする請求項７乃至９のいずれか１項に記載の固体高分子形燃料電池用膜電極接合体の製造方法。
【発明の詳細な説明】
【技術分野】
【０００１】
本発明は、固体高分子形燃料電池において、発電性能向上および膜電極接合体のしわ防止のための技術に関する。
【背景技術】
【０００２】
燃料電池は、水素などの燃料ガスと空気などの酸化剤ガスとを電気化学的に反応させることにより、化学エネルギーを電気エネルギーに変換して発電する発電装置であり、高効率かつ環境負荷が低いなどの利点を有する。中でも電解質に高分子を用いる固体高分子形燃料電池は、低温での動作が可能であるため家庭用あるいは車載用の電源としての利用が見込まれている。
【０００３】
固体高分子形燃料電池は、高分子電解質膜の両面に電極を設けた膜電極接合体を備える。膜電極接合体の製造方法としては、基材として用いた転写シート上に、導電性物質に接した触媒粒子と高分子電解質が溶媒に分散された触媒インクを塗布、乾燥させ、電極触媒層を形成し、転写シート上の電極触媒層を熱プレス、あるいは熱ラミネートすることにより高分子電解質膜の両面に電極触媒層を接合する方法が挙げられる。また、基材としてガス拡散層を用い、ガス拡散層上に触媒インクを塗布、乾燥させ、電極触媒層を形成したガス拡散層を高分子電解質膜に熱プレスや熱ラミネートすることや、高分子電解質膜に触媒インクを直接塗布、乾燥させることにより高分子電解質膜の両面に電極触媒層を接合する方法が挙げられる。
【０００４】
作製された膜電極接合体は固体高分子形燃料電池単セルに組み込まれる。固体高分子形燃料電池単セル内部の構造としては、膜電極接合体の外側にガス拡散層があり、これらを挟持するようにセパレータが接合している。セパレータはガス流路を備えており、燃料極(アノード)では主に水素である燃料ガス、空気極(カソード)では主に酸素および空気である酸化剤ガスを、流路を介してアノードおよびカソードに供給する役割を持つ。またセパレータは膜電極接合体で生じた起電力により流れた電流を集める集電体としての役割も有すため、導電性を持つ材料から作られる必要がある。なお、アノードおよびカソードに供給されるガスが混合されると電極での電気化学反応を阻害するため、混合されないようにシールする必要があり、膜電極接合体の外周部にある高分子電解質膜を覆うようにガスケットが配置される。
【０００５】
燃料電池は、車載用や家庭用といった実用機では、大電流を確保するために固体高分子形燃料電池単セルを複数直列に接続させスタックとしたものを指す。
膜電極接合体の電極触媒層は、主に４つの要求特性を持っており、それらの特性の性能が高いとき燃料電池の発電特性は高くなることが知られている。
第一の要求特性として、導電性物質に接した触媒粒子と高分子電解質と燃料および酸化剤ガスの三相界面がより多く存在することである。またプロトン伝導性のある高分子電解質は電極触媒層中で三相界面を形成しつつ、つながって形成されることが求められる。第二として導電性物質がつながり電極として導電性を持っていることである。第三としてセパレータの流路とガス拡散層を通じて運ばれた燃料ガスおよび酸化剤ガスが触媒層の奥まで届き、供給されたガスが無駄にならないことである。第四として、電極反応により生成した水を程良く保持、排出することである。
【０００６】
第三の要求特性に対し、アノードの電極触媒層中に入った水素である燃料ガスや、カソードの電極触媒層中に入った酸素および空気である酸化剤ガスは、電極触媒層の外周部から電極部外に抜け出てしまう問題がある。この問題を防止するために、ガス拡散層や電極触媒層端部を覆うようにガスケットを配置することが検討されている。また、ガス拡散層を覆うようにガスケットを、電極触媒層を覆うようにサブガスケットを配置することも検討されている。
【０００７】
また、膜電極接合体を作製する際、熱プレスや熱ラミネートを行うと、膜電極接合体の電極周辺の膜部にしわがよるといった問題があり、この問題を解決するために、特許文献１では、熱プレス時、アノードおよびカソードで電極触媒層を載せた離型材シートの外側に弾性ゴムを配置する方法が開示されている。
また、熱プレス時、プレス部材間に空気などが入り、電極触媒層中の圧力分布や熱分布を均一にならず電極が転写されない部分があるという問題があり、この問題を解決させるため、特許文献２にはプレス部材間に多孔質シートを挿入する方法が開示されている。
【先行技術文献】
【特許文献】
【０００８】
【特許文献１】特開２００３−３６８６２号公報
【特許文献２】特開２００２−１５８０１４号公報
【発明の概要】
【発明が解決しようとする課題】
【０００９】
しかしながら、特許文献１に記載されている方法は複雑であり、材料も増えてしまうため、材料のコストや製造プロセスも煩雑になるという問題がある。また、特許文献１に記載されているアノードおよびカソードで電極触媒層を載せた離型材シートの外側に弾性ゴムを配置する方法では、電極周辺の高分子電解質膜部にしわがよる問題が完全に解決できないという問題がある。
【００１０】
特許文献２に記載されている方法では、材料も増えてしまうため、材料のコストや製造プロセスも煩雑になるという問題がある。
本発明は、上記の課題を解決するためになされたものであり、ガスケットおよびサブガスケットと併用することで、電極触媒層に供給されるガスをより有効に使用することを可能にする固体高分子形燃料電池用膜電極接合体、固体高分子形燃料電池単セル、固体高分子形燃料電池スタック、固体高分子形燃料電池用膜電極接合体の製造方法の提供を目的とする。
【００１１】
また本発明は、同時に、熱および圧力をかけて膜電極接合体を作製する際、電極周辺部の高分子電解質膜のしわを防止すること、および、プレス部材間に空気などが入ることを防止することを可能にする固体高分子形燃料電池用膜電極接合体、固体高分子形燃料電池単セル、固体高分子形燃料電池スタック、固体高分子形燃料電池用膜電極接合体の製造方法の提供を目的とする。
【課題を解決するための手段】
【００１２】
上記課題を解決するため、本発明による固体高分子形燃料電池用膜電極接合体は、高分子電解質膜と、触媒粒子と前記触媒粒子と接する導電性物質と高分子電解質を含み、前記高分子電解質膜を狭持する第一の電極触媒層および第二の電極触媒層とからなる固体高分子形燃料電池用膜電極接合体において、
前記第一の電極触媒層および前記第二の電極触媒層のうち、少なくとも一方の電極触媒層は、その端部の少なくとも一部における前記触媒粒子と前記導電性物質と前記高分子電解質とを合計した電極触媒層の密度が、前記一部を除いた部分における前記触媒粒子と前記導電性物質と前記高分子電解質とを合計した電極触媒層の密度に比べて高いことを特徴とする。電極触媒層の端部の触媒粒子と触媒粒子に接する導電性物質と高分子電解質とを合計した密度が、他の部分の密度よりも高いために、電極触媒層に供給された燃料ガスおよび酸化剤ガスが電極触媒層の外周部から電極部外に抜け出にくくなるため、ガスが無駄にならずに有効に使用されるため、発電特性を向上させることができた。また、ガスの無駄がないために、ガスの流量を減らすことができた。
【００１３】
また、前記一部における前記触媒粒子と前記導電性物質と前記高分子電解質とを合計した電極触媒層の密度が、１．３ｇ／ｃｍ3以上２．５ｇ／ｃｍ3以下であることが好ましい。これにより、電極触媒層に供給された燃料ガスおよび酸化剤ガスが電極触媒層の外周部から電極部外に抜け出にくくなるため、ガスが無駄にならずに有効に使用されるため、発電特性を向上させることができた。また、ガスの無駄がないために、ガスの流量を減らすことができた。
【００１４】
そして、前記一部における前記触媒粒子と前記導電性物質と前記高分子電解質との配合比率が、前記一部を除いた部分における前記触媒粒子と前記導電性物質と前記高分子電解質との配合比率と同一であることが好ましい。配合比率が同一であれば、触媒インクの組成を変更する必要がなく、電極触媒層の作成が容易である。
さらに、電極触媒層中のある１点から最も近い電極触媒層の外周部までの距離をＸとすると、前記端部が０ｍｍ≦Ｘ≦２ｍｍの範囲に入ることが好ましい。この条件によれば、電極触媒層の作成が容易である。
【００１５】
また、本発明による固体高分子形燃料電池単セルは、上記の固体高分子形燃料電池用膜電極接合体を用いたことを特徴とする。高分子電解質膜のしわを防止し、かつ、プレス部材間に空気などが入ることを防止しつつ作成された固体高分子形燃料電池用膜電極接合体を用いた固体高分子形燃料電池単セルを実現できる。
また、本発明による固体高分子形燃料電池スタックは、上記の燃料電池単セルを複数有し、前記燃料電池単セルが積層されていることを特徴とする。高分子電解質膜のしわを防止し、かつ、プレス部材間に空気などが入ることを防止しつつ作成された固体高分子形燃料電池用膜電極接合体を用いた固体高分子形燃料電池スタックを実現できる。
【００１６】
また、本発明による固体高分子形燃料電池用膜電極接合体の製造方法は、第一、第二および第三の工程を有する固体高分子形燃料電池用膜電極接合体の製造方法において、
前記第一の工程は、触媒粒子と導電性物質と高分子電解質とからなる第一の触媒インクを第一の基材上に塗布し、乾燥し、第一の電極触媒層を形成する工程であり、
前記第二の工程は、触媒粒子と導電性物質と高分子電解質とからなる第二の触媒インクを第二の基材上に塗布し、乾燥し、第二の電極触媒層を形成する工程であり、
前記第三の工程は、高分子電解質膜を用意し、前記高分子電解質膜の両面に、前記第一の電極触媒層および前記第二の電極触媒層とが対向するように配置し、前記第一の基材の第一の電極触媒層が形成されていない面側に、第一の部材を配置し、前記第二の基材の第二の電極触媒層が形成されていない面側に、第二の部材を配置し、熱および圧力をかけることで前記高分子電解質膜に前記第一の電極触媒層および第二の電極触媒層を転写させる工程であり、
第三の工程において、前記第一の部材および前記第二の部材が前記高分子電解質膜の最も近くにある厚さ２００μｍ以上の部材であるとき、前記第一の部材および前記第二の部材の一方の部材の硬度が、もう一方の部材の硬度と異なることを特徴とする。一方の部材の硬度が、もう一方の部材の硬度と異なることにより、基材のおよび電極触媒層の端部にかかる圧力は電極触媒層から端部を除いた部分にかかる圧力よりも強くなる。このため、上記固体高分子形燃料電池用膜電極接合体を容易に製造できる。
【００１７】
また、前記一方の部材が弾性ゴムであり、前記もう一方の部材が剛性のある金属であることが好ましい。第一の部材および第二の部材の一方を弾性ゴム、もう一方の部材を剛性のある金属とすることにより、金属と接する基材はほとんど緩衝されないため、基材のおよび電極触媒層の端部にかかる圧力は電極触媒層から端部を除いた部分にかかる圧力よりも強くなる。このため、上記固体高分子形燃料電池用膜電極接合体を容易に製造できる。
【００１８】
さらに、前記弾性ゴムの硬度がショアＡ３０以上ショアＡ８０以下であり、前記金属の硬度がビッカース硬さＨＶ５０以上であることが好ましい。これにより、適切に緩衝され、上記固体高分子形燃料電池用膜電極接合体を容易に製造できる。
そして、前記第一の基材および前記第一の電極触媒層の水平面の面積が同一であることと、前記第二の基材および前記第二の電極触媒層の水平面の面積が同一であることと、の少なくとも一方が成立することが好ましい。電極触媒層の面積と基材の面積とが同じことで、基材の分圧力のかかる部分の厚みが増加するため、より電極触媒層端部に圧力がかかりやすくなる。
【発明の効果】
【００１９】
本発明によれば、ガスケットおよびサブガスケットと併用することで、電極触媒層に供給されるガスをより有効に使用することができる。また、熱および圧力をかけて膜電極接合体を作製する際、電極周辺部の高分子電解質膜のしわを防止すること、および、プレス部材間に空気などが入ることを防止することができる。
【図面の簡単な説明】
【００２０】
【図１】本発明の実施形態による固体高分子形燃料電池単セルの分解模式図である。
【図２】本発明の実施形態による膜電極接合体の電極触媒層部の密度についての説明図である。
【図３】本発明の実施形態による膜電極接合体の作製方法において熱プレス工程を用いた場合のプレス構成図である。
【発明を実施するための形態】
【００２１】
以下に、本発明の実施形態による膜電極接合体および燃料電池について説明する。なお、本発明は、以下に記載する各実施の形態に限定されうるものではなく、当業者の知識に基づいて設計の変更等の変形を加えることも可能であり、そのような変形が加えられた実施の形態も本発明の範囲に含まれうるものである。
（固体高分子形燃料電池単セル）
まず、本発明の実施形態による固体高分子形燃料電池単セルについて説明する。図１は、本発明の実施の形態による固体高分子形燃料電池単セルの分解模式図である。
【００２２】
同図において、本発明の実施の形態による固体高分子形燃料電池単セル１３にあっては、カソード触媒層２とアノード触媒層３とが高分子電解質膜１を挟んで対向し、膜電極接合体１２を形成している。膜電極接合体１２のカソード触媒層２、アノード触媒層３と対向してカソードガス拡散層４、アノードガス拡散層５が配置される。これらにより、それぞれカソード６、アノード７が構成される。そして、カソード６側、アノード７側に、セパレータ１０がそれぞれ配置される。各セパレータ１０には、ガス流通用のガス流路８がリブ１１によって構成され、相対する面には冷却水流通用の冷却水流路９が備えられている。各セパレータ１０は、導電性でかつ不透過性の材料によって構成される。
【００２３】
カソード６側のセパレータ１０のガス流路８からは、酸化剤ガスとして、例えば酸素を含むガスが供給される。一方、アノード７側のセパレータ１０のガス流路８からは燃料ガスとして、例えば水素が供給される。そして、酸化剤ガスと燃料ガスを触媒の存在下で電極反応させることにより、アノードとカソードの間に起電力を生じることができる。
図１に示した固体高分子形燃料電池は単セル１３であるが、本実施形態にあっては、セパレータ１０を介して複数のセルを積層した燃料電池とすることもできる。
【００２４】
（膜電極接合体）
図２に膜電極接合体の電極触媒層部の密度についての説明図を示した。図２は、図１の膜電極接合体１２の拡大図である。図２はアノードとカソードのどちらとしても構わないが、説明の便宜のため、カソードとする。しかし、本実施形態の電極触媒層部の密度はカソード触媒層に限定されない。
図２に示すように、本実施形態の膜電極接合体では、カソード触媒層２の外周部２０近傍に、図中の斜線をクロスした模様で示した端部２１が存在する。本実施形態では端部２１の少なくとも一部における触媒粒子と触媒粒子に接する導電性物質と高分子電解質とを合計した電極触媒層の密度が、カソード触媒層２から端部２１を除いた部分２´の密度に比べて高い。
【００２５】
また、端部２１の一部における、触媒粒子と触媒粒子に接する導電性物質と高分子電解質とを合計した電極触媒層の密度は、１．３ｇ／ｃｍ3以上２．５ｇ／ｃｍ3以下であることが好ましい。電極触媒層の密度が１．３ｇ／ｃｍ3未満では、電極触媒層の密度が低く、供給されたガスが電極触媒層から抜け出にくくなる効果が薄い。また、２．５ｇ／ｃｍ3を超える密度を持った電極触媒層は作製することが困難である。
【００２６】
端部２１の一部における触媒粒子と触媒粒子に接する導電性物質と高分子電解質との配合比率は、カソード触媒層２から端部２１を除いた部分２´における触媒粒子と触媒粒子に接する導電性物質と高分子電解質との配合比率と同一であることが好ましい。配合比率が同一でなくても、供給されたガスが電極触媒層から抜け出にくくなる効果は変わらないが、触媒インクの組成を変更する必要が生じるため、電極触媒層の作製が困難になる。
【００２７】
電極触媒層中のある1点から最も近い電極触媒層の外周部２０までの距離をＸとすると、端部２１は、０ｍｍ≦Ｘ≦２ｍｍの範囲に入る。距離Ｘが２ｍｍを超える場合、本実施形態の製造方法での作製は困難になる。また、電極触媒層の密度が高い部分が増えると、発電時に発生する水の抜けが悪くなることや、供給されたガスの拡散性が低下することがあり、発電特性が悪くなることがある。
【００２８】
（膜電極接合体の製造方法）
以下に、本実施形態の膜電極接合体の製造方法について記載する。
以下の説明では、請求項に記載してある名称と同様に、第一(第二)の触媒インク、第一(第二)の電極触媒層、第一(第二)の基材、第一(第二)の部材、を用いる。そして、簡便のため、第一をカソード側、第二をアノード側として説明する。ただし、本実施形態では第一がアノード側、第二がカソード側でも構わない。
膜電極接合体の製造方法は第一、第二および第三の工程を有している。第一の工程は、触媒粒子と触媒粒子に接する導電性物質と高分子電解質とからなる第一の触媒インクを第一の基材上に塗布し、乾燥し、第一の電極触媒層(カソード)を形成する工程である。第二の工程は、触媒粒子と触媒粒子に接する導電性物質と高分子電解質とからなる第二の触媒インクを第二の基材上に塗布し、乾燥し、第二の電極触媒層(アノード)を形成する工程である。第三の工程は熱と圧力をかけ、高分子電解質膜に電極触媒層を形成する工程である。
【００２９】
以下に、第三の工程について図を用いて詳細に説明する。
図３に本実施形態の膜電極接合体の作製方法において熱プレス工程を用いた場合のプレス構成図を示した。図３では、熱プレス工程について説明をしている。ただし、本発明は熱と圧力をかけ、高分子電解質膜に電極触媒層を形成するものであれば、熱プレスに限定されない。
図３に示すように、熱プレス工程により高分子電解質膜１とカソード触媒層２、アノード触媒層３が接合される。熱プレス工程にあっては、第一の基材１５および第二の基材１６を高分子電解質膜１の両面に、カソード触媒層２、アノード触媒層３と高分子電解質膜１が対向するように配置する。そして、第一の基材１５のカソード触媒層２が形成されていない面の側に第一の部材１８を、第二の基材１６のアノード触媒層３が形成されていない面の側に第二の部材１９を配置する。第一の部材１８の第一の基材１５側の面とは反対の面側および第二の部材１９の第二の基材１６側の面とは反対の面側には他の部材１７が配置される。他の部材１７は複数あっても構わない。
【００３０】
図３の構成において、熱プレス機１４による熱プレスを行い、第一および第二の基材を高分子電解質膜１から剥離することで、膜電極接合体を作製することができる。
第三の工程において、第一の部材１８の硬度が第二の部材１９の硬度と異なることで、第一の基材１５および第二の基材１６が第一の部材１８および第二の部材１９に接する場合の緩衝の仕方が異なり、第一の基材１５および第二の基材１６にかかる圧力がそれぞれ異なる。
【００３１】
第一の部材１８および第二の部材１９の一方は、弾性ゴムが良く、もう一方の部材は剛性のある金属が良い。どちらか一方に剛性のある金属がある場合、金属と接する基材はほとんど緩衝されないため、基材および電極触媒層の端部にかかる圧力は電極触媒層から端部を除いた部分にかかる圧力よりも強くなることが確認されている。
一方、第一の部材１８および第二の部材１９の両方がどちらも弾性ゴムの場合は、第一の基材１５および第二の基材１６の両者が緩衝されるために、基材および電極触媒層の端部にかかる圧力は、電極触媒層から端部を除いた部分にかかる圧力とほぼ同じになる。また、第一の部材１８および第二の部材１９の両方がどちらも剛性のある金属の場合は、第一の基材１５および第二の基材１６の両者にかかる圧力の緩衝がしきれないために、電極触媒層内部で圧力ムラが出てしまう。
【００３２】
第三の工程において、第一の部材１８および第二の部材１９は、第一の基材１５および第二の基材１６を除いたとき、高分子電解質膜１の最も近くにある厚さ２００μｍ以上の部材であることが望ましい。これは、２００μｍより薄い部材では剛性がなくなってしまい、剛性のある金属と接する基材がほとんど緩衝されないという現象が起こらず、前述のような片側は圧力を緩衝し、もう一方は圧力を緩衝しないという関係が成り立たないからである。
【００３３】
第一の基材および第二の基材を保護する目的として、第一の基材と第一の部材、および第二の基材と第二の部材の間に、２００μｍよりも薄いフィルムであれば、挿入した状態で熱プレスを行っても構わない。
また、弾性ゴムの硬度がショアＡ３０以上ショアＡ８０以下であることが好ましい。弾性ゴムの硬度がショアＡ３０より小さいものは緩衝されすぎるため圧力がかかりにくくなってしまうことや、ショアＡ８０より大きいものは緩衝が弱くなり、電極触媒層内部で圧力ムラが発生してしまう。
【００３４】
上記の弾性ゴムとしては、フッ素ゴム、シリコンゴム、ウレタンゴムなどのゴム材を用いることができる。また、ゴム内が多孔質になっているスポンジタイプのゴムも使用できる。
上記の金属の硬度は、ビッカース硬さＨＶ５０以上であることが好ましい。この硬度以上でないと、緩衝が起こってしまう。硬度が高いことには問題は無い。金属としては、ステンレス鋼（ＳＵＳ）、鉄、銅、鋼、チタン、アルミニウムなど、硬度が規定内にあれば種類は問わない。
【００３５】
ところで、第一の基材１５および第一の電極触媒層(カソード触媒層２)の水平面の面積が同一であることと、第二の基材１６および第二の電極触媒層(アノード触媒層３)の水平面の面積が同一であることと、の少なくとも一方が成立することが好ましい。電極触媒層の面積と基材の面積とが同じことで、基材の分圧力のかかる部分の厚みが増加するため、より電極触媒層端部２１に圧力がかかりやすくなる。
【００３６】
第一の基材１５および第二の基材１６は、転写シートを用いても良いし、ガス拡散層を用いても良い。ガス拡散層を用いる場合は、基材を剥離する必要は無い。
第一の基材１５および第二の基材１６に転写シートを用いる場合、転写シートは触媒インクの転写性が良いシートであれば何でも良い。フッ素系のシートやフッ素系やシリコン系の離形剤が塗布されたフィルムが好適に用いられる。
【００３７】
熱プレス工程で高分子電解質膜１及び電極触媒層にかけるプレス圧力は、膜電極接合体１２の電池性能に影響する。電池性能の良い膜電極接合体１２を得るには高分子電解質膜１及び電極触媒層にかけるプレス圧力は、０．５ＭＰａ以上２０ＭＰａ以下の範囲内であることが好ましく、さらには１ＭＰａ以上１５ＭＰａ以下の範囲内であることが好ましい。プレス圧力が上記範囲を超える場合には電極触媒層が圧縮されすぎ、電池性能が低下することがある。またプレス圧力が上記範囲を下回る場合には電極触媒層と高分子電解質膜１の接合性が低下して電池性能が低下してしまう。上記範囲内であれば、本実施形態における基材端部の圧力差は発生する。
【００３８】
また、熱プレスの温度は、高分子電解質膜１及び電極触媒層の高分子電解質のガラス転移点（Ｔｇ）付近に設定するのが好ましい。具体的には、熱プレスの温度は高分子電解質膜１のガラス転移点−４０℃（Ｔｇ−４０℃）以上高分子電解質膜１のガラス転移点＋６０℃（Ｔｇ＋６０℃）以下の範囲内であることが好ましい。熱プレスの温度が高分子電解質膜１のガラス転移点−４０℃（Ｔｇ−４０℃）を下回る場合、電極触媒層と高分子電解質膜１の間で十分な界面密着性が得られず電池性能が低下してしまう。一方、熱プレスの温度が高分子電解質膜１のガラス転移点＋６０℃（Ｔｇ＋６０℃）を超える場合、高分子電解質が軟化して電極触媒層の空孔がつぶれてしまいガスや生成水の拡散性が低下し電池性能が低下してしまう。
【００３９】
本実施形態の固体高分子形燃料電池用膜電極接合体にあっては、第一の部材１８の硬度が第二の部材１９の硬度と異なることで、電極触媒層の端部２１にかかる圧力が強くなった結果、電極触媒層の端部２１において、触媒粒子と触媒粒子に接する導電性物質と高分子電解質とを合計した密度が、他の部分の密度よりも高いために、電極触媒層に供給された燃料ガスおよび酸化剤ガスが電極触媒層の外周部から電極部外に抜け出にくくなるため、ガスが無駄にならずに有効に使用されるため、発電特性を向上させることが可能となった。
【００４０】
また、本実施形態の固体高分子形燃料電池用膜電極接合体の製造方法にあっては、第一の部材あるいは第二の部材に剛性のある金属を用いることで、第一の基材１５、高分子電解質膜１、第二の基材１６がよれることなく、熱と圧力をかけることができるため、第一の基材１５および第二の基材１６を高分子電解質膜１から剥離した場合、高分子電解質膜１の電極触媒層が無い部分にしわをよりにくくさせることが可能になった。
【００４１】
（固体高分子形燃料電池単セルなどに適する材質など）
次に、より詳細に、本実施形態の固体高分子形燃料電池単セル１３、膜電極接合体１２について説明する。
本実施形態の膜電極接合体１２に用いられる高分子電解質膜１としては、プロトン伝導性を有するものであれば良く、フッ素系高分子電解質、炭化水素系高分子電解質を用いることができる。フッ素系高分子電解質としては、例えば、デュポン社製Ｎａｆｉｏｎ（登録商標）、旭硝子（株）製Ｆｌｅｍｉｏｎ（登録商標）、旭化成（株）製Ａｃｉｐｌｅｘ（登録商標）、ゴア社製Ｇｏｒｅ  Ｓｅｌｅｃｔ（登録商標）などを用いることができる。炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の電解質膜を用いることができる。中でも、高分子電解質膜１としてデュポン社製Ｎａｆｉｏｎ（登録商標）系材料を好適に用いることができる。
【００４２】
本実施形態の第一、第二の触媒インクに含まれる高分子電解質としては、プロトン伝導性を有するものであれば良く、高分子電解質膜１と同様の素材を用いることができ、フッ素系高分子電解質、炭化水素系高分子電解質を用いることができる。第三のインクへの投入方法としては、高分子電解質は固体でも液体でも構わない。フッ素系高分子電解質としては、例えば、デュポン社製Ｎａｆｉｏｎ（登録商標）系材料などを用いることができる。また、炭化水素系高分子電解質膜としては、スルホン化ポリエーテルケトン、スルホン化ポリエーテルスルホン、スルホン化ポリエーテルエーテルスルホン、スルホン化ポリスルフィド、スルホン化ポリフェニレン等の高分子電解質膜を用いることができる。中でも、高分子電解質としてデュポン社製Ｎａｆｉｏｎ（登録商標）系材料を好適に用いることができる。なお、電極触媒層と高分子電解質膜１との密着性を考慮すると、高分子電解質膜１と同一の材料を用いることが好ましい。
【００４３】
本実施形態で用いる触媒粒子としては、白金やパラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウムなどの金属又はこれらの合金が使用できる。また、酸化物、複酸化物等も使用できる。また、これらの触媒の粒径は、０．５ｎｍ以上１μｍ以下が好ましい。更に好ましくは１ｎｍ以上５ｎｍ以下が良い。
【００４４】
これらの触媒粒子と接する導電性物質は、一般的にカーボン粒子が使用される。カーボン粒子の種類は、微粒子状で導電性を有し、触媒粒子におかされないものであればどのようなものでも構わないが、カーボンブラックやグラファイト、黒鉛、活性炭、カーボンファイバー、カーボンナノチューブ、フラーレンが使用できる。カーボン粒子の粒径は、小さすぎると電子伝導パスが形成されにくくなり、また大きすぎると電極触媒層のガス拡散性が低下したり、触媒粒子の利用率が低下したりするので、１０ｎｍ以上１０００ｎｍ以下程度が好ましい。更に好ましくは、１０ｎｍ以上１００ｎｍ以下が良い。触媒粒子は導電性物質に担持されていることが多く、この場合は導電性担体と呼ばれる。しかし、担持されずに触媒粒子と導電性物質を混合しただけの場合でも良い。また、触媒粒子が導電性を持つ場合、別に導電性物質を設けなくても良い。
【００４５】
第一、第二の触媒インクの分散媒として使用される溶媒は、触媒粒子や触媒粒子と接した導電性物質や高分子電解質を浸食することがなく、高分子電解質を動性の高い状態で溶解または微細ゲルとして分散できるものあれば特に制限はない。
なお、溶媒としては揮発性の有機溶媒や水が含まれることが望ましく、有機溶媒に関しては、特に限定されるものではないが、メタノール、エタノール、１−プロパノ―ル、２−プロパノ―ル、１−ブタノ−ル、２−ブタノ−ル、イソブチルアルコール、ｔｅｒｔ−ブチルアルコール、ペンタノ−ル等のアルコール類、アセトン、メチルエチルケトン、ペンタノン、メチルイソブチルケトン、へプタノン、シクロヘキサノン、メチルシクロヘキサノン、アセトニルアセトン、ジイソブチルケトンなどのケトン系溶剤、テトラヒドロフラン、ジオキサン、ジエチレングリコールジメチルエーテル、アニソール、メトキシトルエン、ジブチルエーテル等のエーテル系溶剤、その他ジメチルホルムアミド、ジメチルアセトアミド、Ｎ−メチルピロリドン、エチレングリコール、ジエチレングリコール、ジアセトンアルコール、１−メトキシ−２−プロパノール等の極性溶剤等が使用される。また、これらの溶剤や水のうち二種以上を混合させたものも使用できる。分散剤が含まれていても良い。
【００４６】
第一、第二の触媒インク中の固形分含有量は、多すぎるとインクの粘度が高くなるため電極触媒層表面にクラックが入りやすくなり、また逆に少なすぎると成膜レートが非常に遅く、生産性が低下してしまうため、０．１質量％以上５０質量％以下の範囲内であることが好ましい。また、インクの粘度は、０．１ｃＰ以上２０００ｃＰ以下の範囲内であることが好ましく、さらには５ｃＰ以上１００ｃＰ以下の範囲内であることが好ましい。
【００４７】
第一、第二の触媒インクの塗布方法としては、ドクターブレード法、ディッピング法、スクリーン印刷法、ロールコーティング法、スプレー法などを用いることができる。
乾燥工程の温度は、特に制限されるものではないが（基材温度）℃以上１５０℃以下で行うことが好ましい。これよりも温度を高くすると、電極触媒層の乾燥ムラの発生や、高分子電解質膜１に与える熱処理の影響も大きくなるため、適切でない。乾燥工程の温度が触媒インク中の溶媒の沸点以上では蒸発速度が著しく大きくなることから、溶媒の沸点未満であることが好ましい。
【００４８】
本実施形態におけるガス拡散層は、ガス拡散性と導電性とを有する材質から成るものであれば何でも良い。例えば、カーボンペーパー、カーボンクロス、不織布などのポーラスカーボン材を用いることができる。また、予めガス拡散層に撥水加工を施すことや、撥水加工を施したガス拡散層上にＭＰＬ（マイクロポーラスレイヤ）を形成させても良い。これらの撥水加工を施したガス拡散層やＭＰＬ付のガス拡散層はカソード６及びアノード７のどちらに用いても良い。
【００４９】
本実施形態におけるセパレータ１０は、燃料ガスが供給されるためのガス流路８があり、集電体としての役割を持つものであれば何でも良い。燃料電池セパレータの基材としては、非金属系と金属系に分けられ、非金属系セパレータとしては、例えば緻密カーボングラファイト等のカーボン系材料、樹脂材料を用いることができる。金属系の材料としては、例えばステンレス鋼（ＳＵＳ）、チタン、アルミニウム等を用いることができる。なお、ガス拡散層とセパレータ１０は一体構造となっていても構わない。金属系の場合では、錆止め防止のための導電性樹脂がコーティングされているタイプでも構わない。
【実施例】
【００５０】
本実施形態における膜電極接合体１２およびその製造方法について、以下に具体的な実施例を挙げて説明するが、本実施形態は下記例によって制限されるものではない。
・第一および第二のインクの作製方法
本実施例では、第一のインクと第二のインクに同じインクを用いた。以下、触媒インクという。白金担持量が５０重量％である白金担持カーボン触媒に水、１−プロパノールを重量比１：２で混合し、遊星型ボールミル（５ｍｍ）で分散処理を行った。
【００５１】
・第一の工程および第二の工程（電極触媒層の作製方法）
前述のように第一のインクおよび第二のインク(触媒インク)に同じものを用いていることから、第一の工程と第二の工程を同時に説明する。
触媒インクを第一および第二の基材としてＰＴＦＥシート（厚さ１００μｍ）を選択し、プレート上に基材を固定し、ドクターブレードにより触媒インクを基材上に塗布した。塗膜が形成された基材をオーブン（熱風循環恒温乾燥機４１−Ｓ５Ｈ／佐竹化学機械工業社製）に入れ、オーブンの温度を５０℃に設定し５分間乾燥させることで基材である転写シート上に電極触媒層を作製した。白金担持量は、第二の基材をアノードとし約０．３ｍｇ／ｃｍ2、第一の基材をカソードとし約０．５ｍｇ／ｃｍ2となるように調節した。
【００５２】
・第三の工程（膜電極接合体の作製方法）
電極触媒層が形成された第一の基材(カソード)および第二の基材（アノード）を２５ｃｍ2に２枚切り取り、高分子電解質膜（Ｎａｆｉｏｎ２１２膜（登録商標／デュポン社製））の両面に電極触媒層が正対するように基材を配置し、さらに、その両側から保護フィルム（ＰＴＦＥシート、厚さ１００μｍ）で電極触媒層が形成された第一の基材、高分子電解質膜１、および第二の基材を挟み込んだ。
第一の部材としてステンレス鋼板（ビッカース硬さＨＶ２００、厚さ１ｍｍ）を、第二の部材としてシリコンゴム（ショアＡ７０、厚さ１ｍｍ）を熱プレス機（油圧卓上成形機、山田興産社製）に配置した。
プレス温度１３０℃、プレス時間１０分、プレスゲージ圧力１２０ｋｇｆ／ｃｍ2の条件で熱プレスした（実効圧力は結果を参照）。熱プレス後、転写シートを剥離して膜電極接合体を得た。
【００５３】
（比較例）
実施例から、第一の部材と第二の部材とを変更し、膜電極接合体を作製したものを比較例とした。第一の部材および第二の部材の変更以外の変更点はない。
実施例の第三の工程において、第一の部材をシリコンゴム（ショアＡ７０、厚さ１ｍｍ）、第二の部材はそのままシリコンゴム（ショアＡ７０、厚さ１ｍｍ）として、熱プレス機に配置し、熱プレスを行い、転写シートを剥離して、膜電極接合体を得た。
【００５４】
＜結果１＞  (プレス時の圧力分布と電極触媒層密度)
実施例および比較例について、プレスを行っている間、膜電極接合体にかかる実効圧力を圧力測定フィルム（プレスケールＬＬＷ、富士フィルム社製）を用いて測定し、圧力測定システムである、ＦＰＤ−３０５Ｅ（専用濃度計）およびＦＰＤ−３０６Ｅ（専用圧力換算機）を用い、数値化した。なお、プレスケールは室温での測定しかできないため、実効圧力は室温で所定のプレス圧をかけたときの値である。また、膜電極接合体の断面を走査型電子顕微鏡で観察し、電極触媒層の密度を顕微鏡で観察された画像より求めた。これらの結果を下記の表に示す。
【００５５】
【表１】
2012074224.tif 000003
【００５６】
実施例では、電極触媒層の端部（電極触媒層の外周部から内側に１ｍｍ）の実効圧力が、電極触媒層から端部を除いた部分に比べ、圧力が高くなっていることが分かる。一方、比較例では、端部と端部を除いた部分とはほとんど同じ圧力になっている。また、電極触媒層の密度としても、実施例での端部に比べ、実施例の端部を除いた部分や比較例の電極触媒層の密度は低くなっていることが分かる。また、実施例の方が電極触媒層中の全体的な圧力ムラが少ないことが確認できた。
【００５７】
＜結果２＞  （膜電極接合体のしわ発生と発電特性評価)
実施例の方法で作製した膜電極接合体は、比較例の方法で作製した膜電極接合体に比べ、電極部以外の膜部に発生するしわが少ないことが確認された。また、これらの膜電極接合体を単セルに組み込み、発電特性評価を行ったところ、実施例の方法で作製した膜電極接合体の方が、比較例の方法で作製した膜電極接合体よりもわずかながら、発電特性が良いことが確認された。
【００５８】
これらの結果から、実施例の作製方法によって作製された膜電極接合体１２では、熱プレス時に電極触媒層端部２１にかかる圧力が高くなったことで、端部２１の電極触媒層密度が高くなる。その結果、電極触媒層内に流入したガスが有効に使用され、発電特性が上がったと考えられる。また、実施例により作製した膜電極接合体１２は電極部以外の膜部にしわが発生しにくい。これは、熱プレス時に、剛性のあるステンレス鋼に、第一の基材１５、高分子電解質膜１、第二の基材１６がよれることなく、張り付いている状態で熱と圧力をかけることができたためだと考えられる。
【００５９】
このように、本実施形態の膜電極接合体１２およびその製造方法は、非常に簡便な方法により、電極触媒層に供給された燃料ガスおよび酸化剤ガスが電極触媒層の外周部２０から電極部外に抜け出にくくなるため、ガスが無駄にならずに有効に使用されることで、膜電極接合体１２の発電特性向上に寄与する。また、第一の基材１５、高分子電解質膜１、第二の基材１６が熱プレス時に剛性のある部材に張り付いていることで、電極触媒層にかかる圧力が均一になり、圧力ムラ、熱ムラを防止し、発電特性向上に寄与するとともに、膜電極接合体１２の作製時に膜部にしわを発生しにくくさせる。
さらに本実施形態においては、電極触媒層について説明したが、ガスケットやサブガスケットと併用させることで、電極触媒層からのガスの漏れをより抑制させることができる。
【００６０】
（まとめ）
以上説明したように、本実施形態によれば、電極触媒層の端部の触媒粒子と触媒粒子に接する導電性物質と高分子電解質とを合計した密度が、他の部分の密度よりも高いために、電極触媒層に供給された燃料ガスおよび酸化剤ガスが電極触媒層の外周部から電極部外に抜け出にくくなるため、ガスが無駄にならずに有効に使用されるため、発電特性を向上させることができた。また、ガスの無駄がないために、ガスの流量を減らすことができた。
【００６１】
また、本実施形態の固体高分子形燃料電池用膜電極接合体にあっては、熱および圧力をかけて膜電極接合体を作製する際、電極周辺部の高分子電解質膜のしわを防止することができた。
また、本実施形態の固体高分子形燃料電池用膜電極接合体にあっては、プレス部材間に空気などが入ることを防止することが可能になった結果、空気が入ることによってかかる圧力のムラや温度のムラを低減させることができ、発電特性を向上させることができた。
なお、本発明は、電極触媒層における対策に関するものであり、特許文献２のように他の部材は必要としないため、材料のコストや製造プロセスが煩雑になることによるコストの増加を抑えることができる。
【産業上の利用可能性】
【００６２】
本実施形態の固体高分子形燃料電池膜電極接合体は、ガスが無駄にならずに有効に使用できるため、発電特性の向上に寄与する。また、ガス流量を低減できることや、膜部のしわを低減させることで、製造プロセスを簡易にさせ、コストを抑えることができる。したがって、本発明は高分子形燃料電池、特に家庭用燃料電池システムや燃料電池自動車などにおける、固体高分子形燃料電池単セルやスタックに好適に活用することができる。
【符号の説明】
【００６３】
１・・・・高分子電解質膜
２・・・・カソード触媒層
２´・・・カソード触媒層から端部２１を除いた部分
３・・・・アノード触媒層
４・・・・カソードガス拡散層
５・・・・アノードガス拡散層
６・・・・空気極（カソード）
７・・・・燃料極（アノード）
８・・・・ガス流路
９・・・・冷却水流路
１０・・・セパレータ
１１・・・リブ
１２・・・膜電極接合体
１３・・・固体高分子形燃料電池用単セル
１４・・・熱プレス機
１５・・・第一の基材
１６・・・第二の基材
１７・・・他の部材
１８・・・第一の部材
１９・・・第二の部材
２０・・・外周部
２１・・・端部
Ｘ・・・・電極触媒層中のある１点から最も近い電極触媒層の外周部２０までの距離
【図１】
2012074224.tif 000004
【図２】
2012074224.tif 000005
【図３】
2012074224.tif 000006